(57)【要約】【課題】風合い及び柔軟性に富み、通気性、耐熱性、及び耐液漏れ性に優れる透湿性フィルムを提供する。【解決手段】（Ａ）密度が０．９１０〜０．９６０ｇ／ｃｍ3、融点が１００〜１４０℃であるポリエチレン樹脂４０〜９０質量部、（Ｂ）メソペンタッド分率（ｍｍｍｍ）が９０％以上１００％以下のプロピレン単独重合体５〜３０質量部、及び（Ｃ）メソペンタッド分率（ｍｍｍｍ）が３０％以上９０％未満のプロピレン単独重合体５〜３０質量部を含む１００質量部の樹脂成分と、該樹脂成分に対して（Ｄ）無機充填剤１００〜２００質量部、及び（Ｅ）可塑剤１〜２０質量部とを含む樹脂組成物からなり、透気度が５０〜５，０００秒／１００ｍＬ、機械流れ方向の引張弾性率が５０ＭＰａ以下、かつ耐熱温度が１６０℃以上である透湿性フィルムである。【選択図】なし【特許請求の範囲】
【請求項１】
（Ａ）密度が０．９１０〜０．９６０ｇ／ｃｍ3、融点が１００〜１４０℃であるポリエチレン樹脂４０〜９０質量部、（Ｂ）メソペンタッド分率（ｍｍｍｍ）が９０％以上１００％以下のプロピレン単独重合体５〜３０質量部、及び（Ｃ）メソペンタッド分率（ｍｍｍｍ）が３０％以上９０％未満のプロピレン単独重合体５〜３０質量部を含む１００質量部の樹脂成分と、該樹脂成分に対して（Ｄ）無機充填剤１００〜２００質量部、及び（Ｅ）可塑剤１〜２０質量部とを含む樹脂組成物からなり、透気度が５０〜５，０００秒／１００ｍＬ、機械流れ方向の引張弾性率が５０ＭＰａ以下、かつ耐熱温度が１６０℃以上である透湿性フィルム。
【請求項２】
前記（Ｅ）可塑剤が、ひまし油、水添ひまし油、硬化ひまし油、及び脱水ひまし油から選ばれる少なくとも一種のひまし油類である請求項１に記載の透湿性フィルム。
【請求項３】
滲み出し面積が３０％未満である請求項１又は２に記載の透湿性フィルム。
【請求項４】
坪量が５〜５０ｇ／ｍ2、透湿度が１，０００〜２０，０００ｇ／（ｍ2・２４ｈ）である請求項１〜３のいずれか１項に記載の透湿性フィルム。
【請求項５】
延伸されたものである請求項１〜４のいずれか１項に記載の透湿性フィルム。
【請求項６】
衛生用品の透湿防水用バックシートに用いられる請求項１〜５のいずれか１項に記載の透湿性フィルム。
【発明の詳細な説明】
【技術分野】
【０００１】
本発明は、透湿性フィルムに関する。
【背景技術】
【０００２】
従来、ポリオレフィン樹脂、及び無機充填剤を含む樹脂組成物からなる透湿性フィルムが、一般的に紙おむつ及び生理処理用品などの透湿防水用バックシートなどの衛生材料に好適に使用されている。この防湿性フィルムは、上記樹脂組成物を延伸し、樹脂と無機充填剤との間で界面剥離を発生させて無数のボイド（微孔）が形成することにより、透湿性、通気性を有するものである。防湿性フィルムを衛生材料、例えば紙おむつのバックシートに用いる場合、次のような性能が求められる。まず、紙おむつ着用時のムレを防止し、かつ尿漏れなどを防止する性能として、透湿性及び通気性と、それに相反する耐水性及び耐液漏れ性とが求められる。また、風合い及び肌触りが良く、ガサガサ、ゴワゴワせず、乳幼児の活動の妨げにならないように柔軟性に富んでいることが必要である。
【０００３】
さらに、高温で噴霧されるホットメルト接着剤への耐熱性に優れ、フィルムが破れ生産工程のトラブルに発展しないことも非常に重要な性能として求められる。透湿防水用バックシートは不織布と透湿性フィルムとのホットメルトラミネーションを行なうのが一般的な製造法であるが、ホットメルト接着剤は１００〜２００℃に加熱、溶融させて使用されるからである。
【０００４】
特許文献１には、柔軟で伸縮性に富み、透湿性に優れ、特に使い捨ておむつのバックシートとして使用できる多孔性フィルムとして、密度が０．８６〜０．９０ｇ／ｃｍ3、及び融点が６０〜１００℃のエチレン−（α−オレフィン）共重合体と熱可塑性エラストマーとを樹脂成分とする多孔性フィルムが開示されている。
特許文献２には、透気度、均一延伸性、接着性、遮蔽性等に優れるフィルムとして、ポリオレフィン樹脂、充填剤及び第三成分を含有する組成物を溶融成形しフィルムとなし、次いで該フィルムを延伸処理して得た多孔性フィルムであって、該第三成分が硬化ひまし油と、炭素数４以上の多価アルコールと脂肪酸とから構成されるポリエステルとの混合物であることを特徴とする多孔性フィルムが開示されている。
特許文献３には、ボイド（微孔）を有する多孔性フィルムとして、密度０．９３０〜０．９７５の高密度ポリエチレン及びポリプロピレンから選ばれた少なくとも一種の樹脂、密度０．９０５〜０．９３０の線形低密度ポリエチレン、及び分岐状低密度ポリエチレンを所定の割合で含むものが開示されている。
【先行技術文献】
【特許文献】
【０００５】
【特許文献１】特開平７−２２８７１９号公報
【特許文献２】特開２００１−２２６５０６号公報
【特許文献３】特開２００２−２４９６２２号公報
【発明の概要】
【発明が解決しようとする課題】
【０００６】
特許文献１の多孔性フィルムは、柔軟性には富むが、熱による収縮が発生し、寸法安定性に乏しく、特に衛生材料以外の用途には不向きであった。特許文献１のように、基材となる樹脂を軟質化及び低融点化すると、耐熱性、熱収縮、及び生産性の課題が満足されない問題があった。
特許文献２の多孔性フィルムは、透気度、均一延伸性等に優れるが、第三成分として添加するポリエステルの化学構造、種類等によっては、フィルム表面が親水化することにより、耐水性及び耐液漏れ性が大きく低下するため、紙おむつの防水シート用途には不向きであった。また、特に液状ポリエステルを用いる場合、原料ブレンド、フィルム成形等の製造工程時に発泡、噴出、ブリードアウト、フィルム同士のブロッキング等の生産トラブルを引き起こすことがあった。更に、直鎖状低密度ポリエチレンを母材として用いているため、耐熱性が低いという問題があった。
特許文献３の多孔性フィルムは、適度な透湿度、機械方向の強度、及び剛軟度などの機械特性を有しているものの、その記述がないことから、耐熱性及び耐液漏れ性に関しての検討は一切されていない。すなわち、この多孔性フィルムは、風合い、柔軟性、通気性、透湿性、耐液漏れ性、機械流れ方向の機械特性及び耐熱性の全ての性能をバランスよく十分に満足するものとはいえなかった。
【０００７】
本発明は、風合い及び柔軟性に富み、通気性、耐熱性、及び耐液漏れ性に優れる透湿性フィルムを提供することを目的とする。
【課題を解決するための手段】
【０００８】
本発明者らは、前記課題を解決するために鋭意研究を重ねた結果、下記の発明により解決できることを見出した。すなわち本発明は、以下の透湿性フィルムを提供するものである。
【０００９】
（Ａ）密度が０．９１０〜０．９６０ｇ／ｃｍ3、融点が１００〜１４０℃であるポリエチレン樹脂４０〜９０質量部、（Ｂ）メソペンタッド分率（ｍｍｍｍ）が９０％以上１００％以下のプロピレン単独重合体５〜３０質量部、及び（Ｃ）メソペンタッド分率（ｍｍｍｍ）が３０％以上９０％未満のプロピレン単独重合体５〜３０質量部を含む１００質量部の樹脂成分と、該樹脂成分に対して（Ｄ）無機充填剤１００〜２００質量部、及び（Ｅ）可塑剤１〜２０質量部とを含む樹脂組成物からなり、透気度が５０〜５，０００秒／１００ｍＬ、機械流れ方向の引張弾性率が５０ＭＰａ以下、かつ耐熱温度が１６０℃以上である透湿性フィルム。
【発明の効果】
【００１０】
本発明によれば、風合い及び柔軟性に富み、通気性、耐熱性、及び耐液漏れ性に優れる透湿性フィルムを得ることができる。
【図面の簡単な説明】
【００１１】
【図１】滲み出し面積の評価方法の説明図である。
【発明を実施するための形態】
【００１２】
［透湿性フィルム］
本発明の透湿性フィルムは、（Ａ）密度が０．９１０〜０．９６０ｇ／ｃｍ3、融点が１００〜１４０℃であるポリエチレン樹脂（以下、「（Ａ）ポリエチレン樹脂」ともいう）４０〜９０質量部、（Ｂ）メソペンタッド分率（ｍｍｍｍ）が９０％以上１００％以下のプロピレン単独重合体（以下、「（Ｂ）プロピレン単独重合体」ともいう）５〜３０質量部、及び（Ｃ）メソペンタッド分率（ｍｍｍｍ）が３０％以上９０％未満のプロピレン単独重合体（以下、「（Ｃ）プロピレン単独重合体」ともいう）５〜３０質量部を含む１００質量部の樹脂成分と、該樹脂成分に対して（Ｄ）無機充填剤１００〜２００質量部、及び（Ｅ）可塑剤１〜２０質量部とを含む樹脂組成物からなり、透気度が５０〜５，０００秒／１００ｍＬ、機械流れ方向の引張弾性率が５０ＭＰａ以下、かつ耐熱温度が１６０℃以上であることを特徴とするものである。
【００１３】
＜（Ａ）ポリエチレン樹脂＞
（Ａ）ポリエチレン樹脂は、本発明の透湿性フィルムに優れた機械特性を付与する成分であり、密度が０．９１０〜０．９６０ｇ／ｃｍ3、融点が１００〜１４０℃であれば特に制限はない。
ここで、密度はピクノメーター法（ＪＩＳ  Ｋ７１１２  Ｂ法）により測定した密度であり、他の樹脂の密度の測定方法もこれと同じである。
また、融点は、ＪＩＳ  Ｋ７１２１に準拠して測定される値であり、その測定条件は、示差走査熱量計（ＤＳＣ）を用いて、試料約１０ｍｇを加熱速度１０℃／分で−４０℃から２００℃まで昇温し、２００℃で１分間保持した後、冷却速度１０℃／分で−４０℃まで降温し、再度、加熱速度１０℃／分で２００℃まで昇温した時に測定されたサーモグラムから求めた結晶融解ピーク温度（Ｔｍ）（℃）であり、他の樹脂の融点の測定方法もこれと同じである。
【００１４】
（Ａ）ポリエチレン樹脂としては、例えばエチレン単独重合体、又はエチレン−プロピレン、エチレン−（１−ブテン）、エチレン−（１−ヘキセン）、エチレン−（４−メチル−１−ペンテン）及びエチレン−（１−オクテン）等のエチレン−（α−オレフィン）共重合体からなるものを用いることができる。
これらの重合体の重合に用いられる重合触媒としては、例えば、公知のチーグラー系、フィリップス系等のマルチサイト触媒、又はジルコノセン、チタノセン、ハフノセン（総称して、メタロセン）のカミンスキー触媒、ポストメタロセン触媒等の高活性なシングルサイト触媒等が挙げられる。
【００１５】
（Ａ）ポリエチレン樹脂の密度は、風合い及び柔軟性に富み、通気性、耐熱性、及び耐液漏れ性に優れる透湿性フィルムを得る観点から、０．９１０〜０．９６０ｇ／ｃｍ3である。また、（Ａ）ポリエチレン樹脂の融点は、同様の観点から、１００〜１４０℃である。
（Ａ）ポリエチレン樹脂のメルトフローレート（ＭＦＲ）は、同様の観点から、好ましくは０．５〜１０ｇ／１０ｍｉｎである。ここで、（Ａ）ポリエチレン樹脂のＭＦＲはＪＩＳ  Ｋ７２１０条件Ｄに準拠して測定される値であり、その測定条件は１９０℃、２．１６ｋｇ荷重である。
【００１６】
樹脂組成物中の樹脂成分１００質量部中の（Ａ）ポリエチレン樹脂の含有量は、風合い及び柔軟性に富み、通気性、耐熱性、及び耐液漏れ性に優れる透湿性フィルムを得る観点から、４０〜９０質量部であり、６０〜９０質量部が好ましい。
【００１７】
＜（Ｂ）プロピレン単独重合体＞
（Ｂ）プロピレン単独重合体は、透湿性フィルムに優れた機械特性と耐熱性を付与する成分である。
（Ｂ）プロピレン単独重合体としては、メソペンタッド分率（ｍｍｍｍ）が９０％以上１００％以下であれば特に制限はない。
ここで、本明細書におけるメソペンタッド分率（ｍｍｍｍ）とは、13Ｃ−ＮＭＲにより測定されるペンタッド構造単位の総和に対する、メソペンタッド構造単位の割合を意味し、Macromolecules, Vol. 22, No. 10, 1989に記載された方法によって測定することができる。
（Ｂ）プロピレン単独重合体のメソペンタッド分率（ｍｍｍｍ）は、透湿性フィルムに適度な剛性と耐熱性を付与する観点から、好ましくは９２〜１００％、より好ましくは９５〜１００％である。
（Ｂ）プロピレン単独重合体の密度は、優れた機械特性と耐熱性とを得る観点から０．８９０〜０．９１０ｇ／ｃｍ3が好ましい。また、同様の観点から、融点は１５５〜１７０℃が好ましい。
（Ｂ）プロピレン単独重合体のＭＦＲは１０〜１００ｇ／１０ｍｉｎであることが好ましい。ここで、（Ｂ）プロピレン単独重合体のＭＦＲはＪＩＳ  Ｋ７２１０条件Ｍに準拠して測定される値であり、その測定条件は２３０℃、２．１６ｋｇ荷重である。
【００１８】
（Ｂ）プロピレン単独重合体は、市販品の中から適宜選択して用いることができる。市販品としては、例えば、「ノバテックＰＰ」（日本ポリプロ（株）製）、「プライムポリプロ」（（株）プライムポリマー製）、「住友ノーブレン」（住友化学（株）製）、サンアロマー（株）製のポリプロピレンなどが挙げられる。
【００１９】
樹脂組成物中の樹脂成分１００質量部中の（Ｂ）プロピレン単独重合体の含有量は、５〜３０質量部であり、５〜１５質量部が好ましい。
（Ｂ）プロピレン単独重合体の含有量を５質量部以上とすることにより、十分な強度、剛性及びホットメルト接着剤への耐熱性を得ることができ、３０質量部以下とすることで十分な生産性が得られ、（Ａ）ポリエチレン樹脂との相容性、分散不良等による延伸ムラ及び外観不良が十分に解消される。
【００２０】
＜（Ｃ）プロピレン単独重合体＞
（Ｃ）プロピレン単独重合体は、透湿性フィルムに優れた柔軟性、風合いを付与する成分である。
（Ｃ）プロピレン単独重合体は、メソペンタッド分率（ｍｍｍｍ）が３０％以上９０％未満であり、これは前記（Ｂ）プロピレン単独重合体とは異なる特徴を示す。すなわち、Ｃ13−ＮＭＲ分析で判明するメソペンタッド分率（ｍｍｍｍ）が（Ｂ）プロピレン単独重合体より低く、側鎖の−ＣＨ3基の立体規則性が低く制御されているポリプロピレンである。
（Ｃ）プロピレン単独重合体のメソペンタッド分率（ｍｍｍｍ）は、好ましくは３０〜８０％、より好ましくは４０〜７０％である。メソペンタッド分率（ｍｍｍｍ）を上記範囲内とすることにより、ポリプロピレンの結晶化度を適度に低下させることができ、柔軟性及び風合いの向上、並びに延伸ムラの抑制に効果を奏しながら、耐熱性を確保することができる。
（Ｃ）プロピレン単独重合体の密度は、優れた機械特性と耐熱性とを得る観点から、０．８５０〜０．９１０ｇ／ｃｍ3が好ましい。
また、同様の観点から、融点は５０〜１２０℃が好ましく、７０〜１２０℃がより好ましく、７０〜１００℃がさらに好ましい。
（Ｃ）プロピレン単独重合体のＭＦＲは１０〜１００ｇ／１０ｍｉｎであることが好ましい。ここで、（Ｃ）プロピレン単独重合体のＭＦＲはＪＩＳ  Ｋ７２１０条件Ｍに準拠して測定される値であり、その測定条件は２３０℃、２．１６ｋｇ荷重である。
【００２１】
（Ｃ）プロピレン単独重合体は、市販品の中から適宜選択して用いることができる。市販品としては、例えば、「Ｌ−ＭＯＤＵ」（出光興産（株）製）等が挙げられる。
【００２２】
樹脂組成物中の樹脂成分１００質量部中の（Ｃ）プロピレン単独重合体の含有量は、５〜３０質量部であり、５〜１５質量部が好ましい。
（Ｃ）プロピレン単独重合体の含有量を５質量部以上とすることにより、柔軟性及び風合いを向上させることができ、３０質量部以下とすることにより、優れた耐熱性を得ることができる。
【００２３】
本発明に用いる樹脂組成物中の全樹脂成分の含有量は、透湿性フィルムの柔軟性、通気性、透湿性、耐熱収縮性、及び耐液漏れ性の観点から、２０〜６０質量％であることが好ましく、２５〜５０質量％であることがより好ましく、３０〜４５質量％であることがさらに好ましい。
さらに、全樹脂成分中の（Ａ）〜（Ｃ）成分の合計量は、透湿性フィルムの柔軟性、通気性、透湿性、耐熱収縮性、及び耐液漏れ性の観点から、７０質量％以上であることが好ましく、８０質量％以上であることがより好ましく、９０質量％以上であることがさらに好ましく、１００質量％であることが特に好ましい。
【００２４】
＜（Ｄ）無機充填剤＞
（Ｄ）無機充填剤は、ボイド（微孔）の形成に寄与する成分であり、透湿性フィルムに通気性及び透湿性と耐液漏れ性とを付与する成分である。
（Ｄ）無機充填剤としては、例えば、炭酸カルシウム、硫酸カルシウム、炭酸バリウム、硫酸バリウム、酸化チタン、水酸化マグネシウム、酸化ケイ素、酸化アルミニウム、タルク、クレイ、カオリナイト、モンモリロナイト、ハイドロタルサイトなどの微粒子、及び鉱物が挙げられ、これらを単独で又は複数種を用いることができる。これらの中でも、ボイド（微孔）の発現、汎用性の高さ、低価格、及び銘柄の豊富さなどに優れることから、炭酸カルシウム、及び硫酸バリウムが好ましい。
【００２５】
（Ｄ）無機充填剤は、原石鉱物の粉砕により得られる重質品でも、化学合成により得られる軽質品のいずれであってもよい。
（Ｄ）無機充填剤のＤ50平均粒子径は、０．５〜３μｍが好ましく、０．８〜２μｍがより好ましい。平均粒子径が０．５μｍ以上であると、無機充填剤の分散分配不良、及び二次凝集がなく、より均一に分散させることができる。一方、３μｍ以下であると、薄膜化した際にボイド（微孔）の大きさが適度なものとなり、優れた通気性、及び透湿性とともに、機械特性、耐水性、及び耐液漏れ性が得られる。
【００２６】
また、あらかじめ脂肪酸、脂肪酸エステル、脂肪酸塩などの金属石鹸などでその表面をコーティングした無機充填剤、シランカップリング剤でその表面をコーティングした無機充填剤を用いることが好ましい。このような無機充填剤は樹脂成分となじみ易くなるため、樹脂成分との分散混合性が向上し、均質なボイド（微孔）を形成することができ、優れた通気性、透湿性とともに、機械特性、耐水性、及び耐液漏れ性が得られる。
【００２７】
樹脂成分１００質量部に対する（Ｄ）無機充填剤の含有量は、１００〜２００質量部であり、１２０〜１９０質量部が好ましく、１４０〜１８０質量部がより好ましい。（Ｄ）無機充填剤の含有量が上記範囲内であると、優れた通気性、及び透湿性とともに、機械特性、耐水性、及び耐液漏れ性が得られる。
【００２８】
＜（Ｅ）可塑剤＞
（Ｅ）可塑剤は、樹脂組成物をフィルム状に成形する際の加工性の向上に寄与する成分である。（Ｅ）可塑剤としては、例えば、ひまし油、水添ひまし油、硬化ひまし油、脱水ひまし油などのひまし油類、高級脂肪酸、高級脂肪酸エステル、高級脂肪酸アミド、金属石鹸、高級アルコール、ワセリン、パラフィンワックス、グリセリン脂肪酸エステル、ポリグリセリン脂肪酸エステル、ソルビタン脂肪酸エステル、プロピレングリコール脂肪酸エステル、芳香族エステル、芳香族アミド及びポリエーテル、ポリエステルなどの低分子量ポリマー（オリゴマー）などが挙げられ、これらを単独で又は複数種を用いることができる。
【００２９】
本発明においては、ひまし油、水添ひまし油、硬化ひまし油、脱水ひまし油などのひまし油類が好ましく、中でも１２−ヒドロキシオクタデカン酸とグリセリンからなるトリグリセライドを主成分とする硬化ひまし油が好ましく用いられる。硬化ひまし油は、融点が８０〜９０℃の粉末状であるため、生産時のハンドリングが容易であり、また、樹脂成分に優れた可塑性、延展性を付与するので、樹脂組成物をフィルム状に成形する際の加工性が得られ、また耐水性、耐液漏れ性が得られる。
【００３０】
硬化ひまし油は市販品の中から適宜選択して用いることができる。市販品としては、例えば、「ヒマシ硬化油」、「ヒマシ硬化油Ａ」（以上、伊藤製油（株）製）、「ヒマ硬」、「ＨＣＯ−Ｉ」（以上、（株）ケイエフ・トレーディング製）、「キャスターワックス」（豊国製油（株）製）などの商品が挙げられる。
【００３１】
樹脂成分１００質量部に対する（Ｅ）可塑剤の含有量は、１〜２０質量部であり、１〜１５質量部が好ましく、３〜１５質量部がより好ましい。（Ｅ）可塑剤の含有量が上記範囲内であると、生産時のハンドリングが容易であり、また、樹脂成分に優れた可塑性、延展性を付与するので、樹脂組成物をフィルム状に成形する際の加工性が得られ、また耐水性、耐液漏れ性が得られる。
【００３２】
また使用目的に応じて、上記（Ａ）〜（Ｃ）成分以外の樹脂、相容化剤、加工助剤、酸化防止剤、熱安定剤、光安定剤、紫外線吸収剤、アンチブロッキング剤、防曇剤、艶消し剤、抗菌剤、消臭剤、帯電防止剤、難燃剤、着色剤及び顔料などを、樹脂組成物に本発明の効果を阻害しない程度に適量添加してもよい。
【００３３】
本発明の透湿性フィルムは、用途及び目的に応じて、単層構造としてもよく、また上記の樹脂組成物を用いて得られる複数のフィルムを用いた２層以上の多層構造のものであってもよい。また、本発明の透湿性フィルムと、他の樹脂フィルム、不織布等他の材質からなるシートとを組み合わせて用いてもよい。
【００３４】
＜透湿性フィルムの物性＞
本発明の透湿性フィルムは、透気度が５０〜５，０００秒／１００ｍＬであり、優れた通気性を有する。透気度が５０秒／１００ｍＬ以上であることにより、優れた機械特性、耐水性、及び耐液漏れ性が得られ、５，０００秒／１００ｍＬ以下であることにより優れた通気性、透湿性が得られ、本発明の透湿性フィルムを紙おむつ、生理処理用品などの透湿防水用バックシートなどの衛生材料に用いる場合に優れた快適性が得られる。これと同様の観点から、透気度は１００〜１，０００秒／１００ｍＬが好ましい。ここで、透気度は、ＪＩＳ  Ｐ８１１７：２００９（ガーレー試験機法）に規定される方法に準じて測定される１００ｍＬの空気が紙片を通過する秒数であり、例えば透気度測定装置（旭精工（株）製  王研式透気度測定機  ＥＧＯ１−５５型）を用いて測定することができる。本発明においては、サンプルは無作為に１０点測定し、その算術平均値を透気度とした。
【００３５】
本発明の透湿性フィルムの透湿度は、１，０００〜２０，０００ｇ／（ｍ2・２４ｈ）であることが好ましく、５，０００〜１５，０００ｇ／（ｍ2・２４ｈ）であることがより好ましい。透湿度が１，０００ｇ／（ｍ2・２４ｈ）以上であると、湿気を十分に逃がすことができるので、本発明の透湿性フィルムを紙おむつ及び生理処理用品などの透湿防水用バックシートなどの衛生材料に用いる場合に、湿気によるムレ、素肌のかぶれがなく快適に着用ができる。また、２０，０００ｇ／（ｍ2・２４ｈ）以下であると、優れた機械物性、耐水性、及び耐液漏れ性が確保される。ここで、透湿度はＪＩＳ  Ｚ０２０８（防湿包装材料の透湿度試験方法（カップ法））の諸条件に準拠して、吸湿剤として無水塩化カルシウム１５ｇを用い、４０℃、相対湿度９０％の恒温恒湿環境下で、サンプルは無作為に３点測定し、その算術平均値を求めた。
【００３６】
本発明の透湿性フィルムの機械流れ方向（ＭＤ方向）の引張弾性率は５０ＭＰａ以下である。引張弾性率が５０ＭＰａ以下であると、加工した後の風合い及び柔軟性が確保され、本発明の透湿性フィルムを紙おむつ及び生理処理用品などの透湿防水用バックシートなどの衛生材料に用いる場合に、硬さ、シャリ感、及びゴワゴワ感がなく肌触りが良く、優れたはき心地が得られる。これと同様の観点から、引張弾性率は１０〜４０ＭＰａが好ましい。ここで、機械流れ方向の引張弾性率は、ＪＩＳ  Ｋ７１２７に準拠して、幅２５ｍｍのサンプルを作製し、２３℃、相対湿度５０％の環境下で、引張速度２００ｍｍ／分、チャック間距離５０ｍｍの条件で引張試験機を用いて測定して得られた引張応力−ひずみ曲線の初めの直接部分から、次の式により算出したＥ（引張弾性率）である。本発明においては、３回測定を行い、その算術平均値をＥ（引張弾性率）とした。
引張弾性率＝Δρ／Δε
Δρ：直線上の２点間の元平均断面積による応力差
Δε：同じ２点間のひずみ差
【００３７】
本発明の透湿性フィルムの機械流れ方向（ＭＤ方向）の引張破断強度は、３〜１０Ｎ／２５ｍｍであることが好ましく、５〜８Ｎ／２５ｍｍであることがより好ましい。引張破断強度が３Ｎ／２５ｍｍ以上であると、適度な剛性と抗張力を有し機械特性に優れ、印刷、スリット、並びに巻取加工時にフィルムの伸び及びひずみが無く、生産ラインにおける優れた機械適性が得られる。また、１０Ｎ／２５ｍｍ以下であると、加工した後の風合い及び柔軟性が確保され、本発明の透湿性フィルムを紙おむつ及び生理処理用品などの透湿防水用バックシートなどの衛生材料に用いる場合に、硬さ、シャリ感、及びゴワゴワ感がなく肌触りが良く、優れたはき心地が得られる。ここで、機械流れ方向の引張破断強度は、ＪＩＳ  Ｋ７１２７に準拠して、幅２５ｍｍのサンプルを作製し、２３℃、相対湿度５０％の環境下で、引張速度２００ｍｍ／分、チャック間距離５０ｍｍの条件で引張試験機を用いて破断した際の引張破断強度である。本発明においては３回測定を行い算出した引張破断強度の算術平均値とした。
【００３８】
本発明の透湿性フィルムの機械流れ方向（ＭＤ方向）の引張伸びは、１００〜４００％であることが好ましく、１５０〜３００％であることがより好ましい。引張伸びが１００％以上であると、本発明の透湿性フィルムを紙おむつ及び生理処理用品などの透湿防水用バックシートなどの衛生材料に用いる場合、硬さ、シャリ感、及びゴワゴワ感がなく肌触りが良く、優れたはき心地が得られる。また、引張伸びが４００％以下であると、適度な剛性と抗張力を有し機械特性に優れ、印刷、スリット、並びに巻取加工時にフィルムの伸び及びひずみが無く、生産ラインにおける優れた機械適性が得られる。ここで、機械流れ方向の引張伸びは、ＪＩＳ  Ｋ７１２７に準拠して、幅２５ｍｍのサンプルを作製し、２３℃、相対湿度５０％の環境下で、引張速度２００ｍｍ／分、チャック間距離５０ｍｍの条件で引張試験機を用いて破断した際の伸びである。本発明においては、３回測定を行い、その算術平均値を引張伸びとした。
【００３９】
本発明の透湿性フィルムの滲み出し面積は３０％未満が好ましい。滲み出し面積が３０％未満であると、優れた耐水性、耐液漏れ性が得られ、本発明の透湿性フィルムを紙おむつ及び生理処理用品などの透湿防水用バックシートなどの衛生材料に用いる場合に、尿などの滲み出し及び漏れが発生しない。これと同様の観点から、滲み出し面積は２０％未満であることがより好ましく、１０％未満がさらに好ましい。
ここで、滲み出し面積は、以下のように求めた値である。
蒸留水９９．８質量部に、カチオン型界面活性剤（「エレガン２６３−４０（商品名）」，日油（株）製）０．２質量部、赤色１０２号顔料（和光純薬工業（株）製）０．３０質量部を徐々に加えて、１時間攪拌し、均一に溶解、分散させて赤色の試験液を準備した。
温度２３℃、相対湿度５０％に調温湿された恒温恒湿屋内で、図１に示されるように、ろ紙（「ＦＩＬＴＥＲ  ＰＡＰＥＲ  Ｎｏ．２（商品名）」，アドバンテック（株）製，直径：７０ｍｍ）の上に、１００ｍｍ×１００ｍｍ角に切り出した透湿性フィルム、７０ｍｍ×７０ｍｍ角に切り出した市販のキッチンペーパーを重ねて、試験液を該キッチンペーパーの中心部分にスポイトで静かに２．０ｍＬ滴下した。滴下した後、前記市販のキッチンペーパーの上に、樹脂プレート（直径：６０ｍｍ，厚み：５ｍｍ）を重ねて、さらに質量が２ｋｇの分銅を載せて３０分間放置した。ろ紙が試験液の滲み出しにより赤色に着色された部分（図１の試験後のろ紙に示される着色部分）の面積を測定して、加圧したろ紙全体において、該面積の占める割合を算出した値を滲み出し面積とする。
【００４０】
本発明の透湿性フィルムの耐熱温度は１６０℃以上である。耐熱温度が１６０℃以上であると、本発明の透湿性フィルムを紙おむつ及び生理処理用品などの透湿防水用バックシートなどの衛生材料に用いる場合に、その製造工程で使用される高温で噴霧されるホットメルト接着剤への耐熱性に優れ、フィルムが破れるといった生産工程のトラブルに発展しない。ここで、耐熱温度は、サンプル（１００ｍｍ×１００ｍｍ）を、その中心をφ５０ｍｍの円状に打ち抜いたステンレス鋼板（１００ｍｍ×１００ｍｍ×２ｍｍ（厚さ））２枚で挟み、クリップで四辺を固定し、槽内温度１６０℃の対流オーブンに２分間静置して加熱した後、ステンレス鋼板の円状打抜き箇所のサンプルが溶融し、穴が開いていないか、その様子を目視判断し、破れ及び穴あきがないものを耐熱温度１６０℃以上とする。
【００４１】
本発明の透湿性フィルムの坪量は５〜５０ｇ／ｍ2であることが好ましく、１０〜２５ｇ／ｍ2であることがより好ましい。坪量が５ｇ／ｍ2以上であると、透湿性フィルムの引張破断強度、引裂強度及び適度な剛性を確保することができ、５０ｇ／ｍ2以下であると、軽量化が図れ、優れた風合い及び柔軟性も得られる。ここで、坪量は、サンプル（機械流れ方向（ＭＤ方向）：２５０ｍｍ、垂直方向（ＴＤ方向）：２００ｍｍ）の質量を電子天秤で測定し、その数値を２０倍した値を坪量とした。
【００４２】
本発明の透湿性フィルムの厚さは、５〜５０μｍであることが好ましく、１０〜２５μｍであることがより好ましい。厚さが５μｍ以上であると優れた機械特性が得られる。また５０μｍ以下であると、薄膜化、軽量化が図れ、優れた柔軟性も得られる。ここで、透湿性フィルムの厚さは、サンプル（機械流れ方向（ＭＤ方向）：１００ｍｍ、垂直方向（ＴＤ方向）：１００ｍｍ）について、定圧厚み測定計を用いて測定した任意の９点の厚さの算術平均値である。
【００４３】
本発明の透湿性フィルムは、延伸されたものであることが好ましい。延伸されることにより、ボイド（微孔）が形成されるので、優れた通気性及び透湿性が得られる。延伸ムラがなく均一に延伸し、優れた透湿性、耐水性、及び耐液漏れ性をバランスよく得る観点から、機械流れ方向（ＭＤ方向）の延伸倍率は１．５〜４．０倍であることが好ましく、２．０〜３．５倍であることがより好ましい。
【００４４】
［透湿性フィルムの製造方法］
本発明の透湿性フィルムは、例えば、工程（１）前記（Ａ）ポリエチレン樹脂４０〜９０質量部、前記（Ｂ）プロピレン単独重合体５〜３０質量部、及び前記（Ｃ）プロピレン単独重合体５〜３０質量部を含む１００質量部の樹脂成分と、該樹脂成分に対して（Ｄ）無機充填剤１００〜２００質量部、及び（Ｅ）可塑剤１〜２０質量部とを含む樹脂組成物をフィルム状に成形する工程、及び工程（２）フィルム状にした樹脂組成物を、少なくとも機械流れ方向に０〜１００℃で１．５〜４．０倍延伸を行う延伸工程を順に有する製造方法により製造することができる。
【００４５】
（工程（１））
工程（１）は、上記の本発明の透湿性フィルムを形成する樹脂組成物をフィルム状に成形する工程である。
まず、樹脂組成物に含まれる成分、すなわち樹脂成分、無機充填剤、可塑剤、及び必要に応じて各種添加剤を混合機で混合し、混練機を用いて溶融混練することが好ましい。混合機としては、例えばタンブラーミキサー、ミキシングロール、バンバリーミキサー、リボンブレンダー、スーパーミキサーなどが挙げられ、通常５分〜１時間程度混合する。
混練機としては、異方向二軸押出機、同方向二軸押出機などの多軸混練機を用いることができる。混練機を用いることで、樹脂組成物の均一な分散分配を促すことができる。樹脂組成物の配合に応じて、例えば、混合機による混合を行わず、該樹脂組成物の各成分を直接混練機に投入することも可能である。
【００４６】
得られた樹脂組成物は、製造過程を考慮するとストランドカット、ダイカットなどの方法により一旦ペレット化することが好ましいが、そのままダイを通じて薄いフィルム状に直接成形することも可能である。
【００４７】
樹脂組成物をフィルム状に成形する方法には、特に限定はなく、公知の方法を適用することができる。例えば、製造効率、コストなどから、前記樹脂組成物を溶融押出後、インフレーション、チューブラ、及びＴダイなど成形方式により薄いフィルム状に成形する方式が好ましい。
【００４８】
（工程（２））
工程（２）は、上記工程（１）でフィルム状にした樹脂組成物を、少なくとも機械流れ方向に０〜１００℃で１．５〜４．０倍延伸を行う延伸工程であり、この工程により樹脂組成物のフィルムにボイド（微孔）が形成し、微多孔質化するので、透湿性フィルムが得られる。
工程（１）で得られた樹脂組成物のフィルムにボイド（微孔）を形成し、微多孔質化する方法としては、延伸開孔法が一般的であるが、その方法についても制限はない。延伸方法としては、一軸延伸方式、二軸延伸方式のいずれでもよく、例えば、ロール延伸方式、テンター方式、同時式、及び逐次式などの二軸延伸方式などの公知の延伸方式を適用することができる。本発明においては少なくとも機械流れ方向に１回、または延伸ムラ、通気性との兼ね合いにより２回以上行なってもよい。
【００４９】
透湿性フィルムの製造方法において、延伸倍率は１．５〜４．０倍が好ましく、２．０〜３．５倍がより好ましい。延伸温度は、０〜１００℃が好ましく、４０〜１００℃がより好ましい。延伸温度が上記範囲内であると、優れた通気性、透湿性、及び耐液漏れ性をバランスよく得られる。
延伸倍率を１．５倍以上とすることで、延伸ムラがなく均一に延伸された透湿性フィルムが得られる。また、延伸倍率を４．０倍以下とすることで、優れた透湿性、耐水性、及び耐液漏れ性をバランスよく得られる。
【００５０】
透湿性フィルムの製造方法において、延伸温度と延伸倍率とを上記範囲内で組み合わせることで、風合い及び柔軟性に富み、通気性、耐熱性、及び耐液漏れ性に優れる透湿性フィルムが得られ、所望の性能に応じてその条件を適宜選択することができる。
【００５１】
透湿性フィルムの延伸方向の熱収縮対策として、延伸工程の後に熱固定を行うことが好ましい。熱固定の工程を経た透湿性フィルムは、ロール状巻物として長期保管しても、弾性回復、及び熱による収縮及び巻き絞まり、フィルム同士の貼り付き及びブロッキングが少なく、次工程でも問題なく加工できる。熱固定とは、あらかじめフィルムに熱をかけフィルムをわざと熱収縮させて、製品ロールの収縮を抑えることを指す。
【００５２】
熱固定の方法としては、例えば、ロール延伸方式を採用する場合、延伸後のフィルムを加熱したロール（アニールロール）により加熱しながらドロー比（巻取側ロール速度／巻出側ロール速度の比）を負数にする方法が挙げられる。また、テンター延伸方法を採用する場合、テンター出口付近でフィルムを過熱し、両端のクリップ幅を延伸後の幅より狭くすることでフィルムを収縮させる方法が挙げられる。
【００５３】
熱固定の温度としては、７０〜１２０℃が好ましい。熱固定の温度が７０℃以上であると、フィルムが十分に熱固定されるので製品ロールの収縮を抑えることができ、１２０℃以下であると、フィルムがロールに巻きつく、破れるなどの製造トラブルが生じにくくなる。
負数のドロー比としては、−２０〜−５％が好ましい。負数のドロー比を上記範囲内とすると、製造面で熱固定がトラブルなく施され、十分な熱寸法安定性を得ることができる。
また、前記延伸処理と同様に熱固定も複数回分割して実施してもよい。
【実施例】
【００５４】
以下、実施例により、本発明をさらに詳細に説明するが、本発明はこれら実施例によって何ら限定されるものではない。
【００５５】
（１）外観、風合い
得られた透湿性フィルムを  機械流れ方向（ＭＤ方向）：３ｍ，横断方向（ＴＤ方向）：０．５ｍで切り出し、目視判断した。
Ａ：延伸ムラが無く、風合いに優れる。
Ｂ：延伸ムラが一部あるが、風合いも良好である。
Ｃ：延伸ムラがあり、風合いが少し劣る。
Ｄ：延伸ムラが酷く、ガサガサ・ゴワゴワする。
（２）坪量の測定
上記の方法に従い、坪量を測定した。
（３）透気度の測定
上記の方法に従い、透気度を測定した。透気度測定装置として、王研式透気度測定機（「ＥＧＯ１−５５型（型番）」，旭精工（株）製）を用いた。
（４）透湿度の測定
上記の方法に従い、透湿度を測定した。
（５）機械流れ方向（ＭＤ方向）引張破断強度の測定
上記の方法に従い、機械流れ方向（ＭＤ方向）引張破断強度を測定した。
（６）機械流れ方向（ＭＤ方向）引張伸びの測定
上記の方法に従い、機械流れ方向（ＭＤ方向）引張伸びを測定した。
（７）機械流れ方向（ＭＤ方向）引張弾性率の測定
上記の方法に従い、機械流れ方向（ＭＤ方向）引張弾性率を測定した。
（８）滲み出し面積の測定（耐液漏れ性の評価）
上記の方法に従い、滲み出し面積を算出し、以下の基準で評価した。
Ａ：滲み出し面積が１０％未満
Ｂ：滲み出し面積が１０％以上、２０％未満
Ｃ：滲み出し面積が２０％以上、３０％未満
Ｄ：滲み出し面積が３０％以上
（９）耐熱性の評価
上記の方法に従い、破れ及び穴あきがないものを耐熱温度１６０℃以上（Ａ評価）とし、破れ及び穴あきが確認されたものは耐熱温度１６０℃未満（Ｂ評価）とした。
【００５６】
［透湿性フィルムの製造］
実施例１、比較例１〜２
表１に示される樹脂組成物の各成分を用意し、これらをスーパーミキサーに投入し、１０分間混合、分散させて、同方向二軸押出機を用いて設定押出温度を１８０℃として溶融混練させて樹脂組成物を得て、これをストランドカット方式でコンパウンドペレットを得た。得られたペレットを用いて、単軸押出機とインフレーション・ダイを用いてフィルム状に成形し、ロール式縦延伸機を用いて、延伸温度６５℃、延伸倍率２．５倍で機械流れ方向（ＭＤ方向）に延伸を一回行い、次いで、９０℃で熱固定、弛緩することで透湿性フィルムを得た。得られた透湿性フィルムについて、上記の（１）〜（９）に示す方法に従い、各性能の測定及び評価を行い、その結果を表２に示す。
【００５７】
【表１】
2015229721.tif 000002
【００５８】
【表２】
2015229721.tif 000003
【００５９】
表２より実施例１は、通気性と透湿性に優れ、耐液漏れ性も良好であった。
また、実施例１は、（Ｃ）プロピレン単独重合体を含有することにより、ＭＤ方向引張弾性率が５０ＭＰａ以下であり風合いと柔軟性に優れると共に、１６０℃のオーブン処理でもフィルムが破れず、高温のホットメルト接着剤への耐熱性も十分備わっていることが分かる。すなわち、実施例１で得られた透湿性フィルムは柔軟性と耐熱性とを高度に両立するものであった。
一方、比較例１は、外観、透湿性、柔軟性（ＭＤ方向引張弾性率）は満足しているものの、耐熱性に劣っていた。比較例２は耐熱性が備わっているが、耐液漏れ性に劣っていた。加えて、比較例２は実施例１より剛性（ＭＤ方向引張弾性率）が高く、柔軟性に劣っていた。
【産業上の利用可能性】
【００６０】
本発明により得られた透湿性フィルムは、風合い及び柔軟性に富み、通気性及び透湿性に優れながらも、液漏れしにくい透湿性フィルムであるため、紙おむつ、及び生理処理用品などの透湿防水用バックシートなどの衛生材料として特に好適に使用することができる。
【図１】
2015229721.tif 000004